(57)【要約】【課題】弱導電性ないし非導電性研削液の使用による研削が可能でかつ作業効率に優れた電解ドレッシング研削方法及び電解ドレッシング研削装置を提供する。【解決手段】加工部Ｉで弱導電性ないし非導電性研削液を供給しつつホーニング工具本体１１に装着された砥石２０により被削材Ｗに研削を施す加工時間と非加工時間とを繰り返して連続的に被削材Ｗに研削する一方、非加工時間に電解ドレッシング部ＩＩにおいて導電性液体を存在させて対向する電極３７と砥石２０とに電圧を印加して砥石２０を電解ドレッシングする。砥石２０の過剰な摩耗が抑制されて油性クーラント等の弱導電性ないし非導電性研削液を使用した砥石２０による安定した品質の研削加工が可能になる。また、電解ドレッシングは非加工時間において極めて短時間で行え、加工サイクルに影響することなく効率的に実行することができる。【選択図】図１
2008055557.tif 000002
【特許請求の範囲】
【請求項１】
砥粒と該砥粒を固定する導電性結合部とからなる砥石を工具に装着し、弱導電性ないし非導電性研削液を供給しつつ上記砥石により被削材を研削する加工時間と非加工時間とを繰り返して連続的に順次被削材を研削する研削加工サイクルを有し、
上記非加工時間において上記砥石と電極とを導電性液体を存在させる間隔を隔てて対向させ、上記導電性液体の存在下で砥石と電極に電圧を印加して砥石を電解ドレッシングすること特徴とする電解ドレッシング研削方法。
【請求項２】
砥粒と該砥粒を固定する導電性結合部とからなる砥石を装着した工具と、
被削材を保持する被削材保持部及び弱導電性ないし非導電性研削液を供給する研削液供給手段を備えた加工部と、
導電性液体を貯留する液槽と該液槽内に配置された電極と該電極と間隔を隔てて対向配置された砥石に電圧を印加する電圧印加手段とを備えた電解ドレッシング部とを備え、
上記加工部で弱導電性ないし非導電性研削液を供給しつつ上記砥石で被削材保持部に保持された被削材を研削する加工時間と非加工時間とを繰り返して連続的に順次被削材を研削する研削加工サイクルを有し、
上記非加工時間において上記電解ドレッシング部で導電性液体を存在させて上記電極と砥石とを間隔を隔てて対向させ、かつ上記砥石と電極に電圧を印加して砥石を電解ドレッシングすること特徴とする電解ドレッシング研削方法。
【請求項３】
上記導電性液体は、水性クーラントであることを特徴とする請求項１または２に記載の電解ドレッシング研削方法。
【請求項４】
砥粒と該砥粒を固定する導電性結合部とからなる砥石を装着した工具と、
被削材を保持する被削材保持部及び弱導電性ないし非導電性研削液を供給する研削液供給手段を備え、弱導電性ないし非導電性研削液を供給しつつ被削材保持部に保持された被削材を上記砥石により研削する加工時間と非加工時間とを繰り返して連続的に順次被削材を研削する加工部と、
導電性液体を貯留する液槽と該液槽内に配置された電極と該電極と間隔を隔てて対向配置された砥石に電圧を印加する電圧印加手段とを備え、上記非加工時間において導電性液体を存在させて上記電極と砥石とを間隔を隔てて対向させ、かつ砥石と電極に電圧を印加して砥石を電解ドレッシングする電解ドレッシング部とを備えたことを特徴とする電解ドレッシング研削装置。
【請求項５】
上記加工時間を計測する加工時間計測手段を有し、加工時間が予め設定された閾値に達したときに、上記電解ドレッシングすることを特徴とする請求項４に記載の電解ドレッシング研削装置。
【請求項６】
予め設定された非加工時間毎に上記電解ドレッシングすることを特徴とする請求項４に記載の電解ドレッシング研削装置。
【請求項７】
上記工具は、
ホーニングヘッドに支持されて回転駆動されるホーニング工具本体と該ホーニング工具本体の外周に放射状に配置された角形棒状の上記砥石とを備えたホーニング工具であって、
上記電極は、
上方からホーニングヘッドに支持されて下降するホーニング工具本体及び砥石の挿入を許容し、かつ、各砥石と間隔を隔てて電極面が対向する円筒状であることを特徴とする請求項４〜６のいずれか１項に記載の電解ドレッシング研削装置。
【請求項８】
上記ホーニング工具は、
ホーニングヘッドに上部が支持されて回転軸に沿って延在する円筒状で外周に半径方向に貫通して開口する複数のホーニングシューガイド穴を備えたホーニング工具本体と、
上記各ホーニングシューガイド穴に半径方向に摺動可能に嵌合するホーニングシューと、
該各ホーニングシューの外表面に配設された上記砥石と、
ホーニング工具本体内に配設されて上記ホーニングシューを半径方向に押動する拡縮バーとを備え、
上記ホーニング工具本体が鉄材によって形成され、ホーニングシューがステンレス材によって形成されたことを特徴とする請求項７に記載の電解ドレッシング研削装置。
【請求項９】
上記導電性液体は、水性クーラントであることを特徴とする請求項４〜８のいずれか１項に記載の電解ドレッシング研削装置。
【発明の詳細な説明】
【技術分野】
【０００１】
本発明は、電解ドレッシング研削方法及び電解ドレッシング研削装置に関する。
【背景技術】
【０００２】
自動車用エンジンのシリンダボア等の高精度が要求される被削材の円筒内面の仕上げ加工に、従来からホーニング装置によるホーニング加工が施されている。ホーニング加工は、精密中ぐり、研削等によって加工された円筒内面等を効率よく真円度、真直度、表面粗さ等の加工精度を向上させる加工方法である。
【０００３】
ホーニング装置は、角形棒状のホーニング砥石を放射状に配置したホーニング工具を有し、ホーニング砥石に被削材の円筒内面に接触する半径方向外向きの接触圧力を与え、ホーニング工具を回転しながら、回転軸方向に被削材の全長にわたる往復運動を与えて円筒内面を研削仕上げするものである。
【０００４】
ホーニング装置によるホーニング加工によると、回転と同時に往復運動するホーニング砥石によりクロスハッチと呼ばれる特殊な網目状模様の研削状痕が形成される。このクロスハッチは、エンジンのシリンダボアに要求される潤滑油を保持する機能を有する。
【０００５】
一般にホーニング砥石は、酸化アルミニウム、炭化珪素等の極めて硬く小さな砥粒が結合剤によって結合された角形棒状であって、被削材を研削加工することで同時に砥石自体がドレッシングされる、即ち自生作用（摩耗した砥粒が脱落し新しい砥粒が突出する現象）に優れた砥石が選択される。
【０００６】
しかし、ホーニング砥石のドレッシングを砥石自体の自生作用に依存することから、精密中ぐり、研削等による前工程における被削材の加工精度のバラツキや、砥石自体の製造に伴う形状のバラツキ、ホーニング加工に使用される研削液の汚れ等に影響されて、ホーニング砥石の自生作用のサイクルにバラツキが生じる。
【０００７】
このホーニング砥石の自生作用のサイクルにバラツキがあると、ホーニング加工中に、ホーニング砥石の隙間に切り屑が詰まる目詰まり、砥粒が摩耗しても破砕しない目潰れ、わずかな研削抵抗や衝撃によっても砥粒が脱落する目こぼれ等を招き、加工面粗さの悪化、加工面の研削焼け、研削割れ等を誘発し、更に加工時間が過大になる等の不具合が懸念される。このため、ホーニング砥石を頻繁にドレッシングする必要がある。
【０００８】
このホーニング砥石のドレッシング手段が種々提案されている。例えば、図７に示すように、被削材Ｗの上方の位置に、旋回部材１０１によってホーニング加工にあたりホーニング工具１０５を被削材Ｗの円筒内面Ｗａに誘導する筒状の挿入案内ガイド１０２及びこの挿入案内ガイド１０２と一体形成された筒状の砥石ドレス部材１０３を支持し、この砥石ドレス部材１０３の内径をホーニング工具１０５におけるホーニング砥石１０６の加工径と略等しく設定し、砥石ドレス部材１０３の内面にドレス用砥石１０４を配設する。
【０００９】
そして、ホーニング工具１０５で被削材Ｗの円筒内面Ｗａをホーニング加工し、適当なドレッシングタイミングで旋回部材１０１によって挿入案内ガイド１０２及び砥石ドレス部材１０３を旋回させて、ホーニング工具１０５を砥石ドレス部材１０３内に挿入し、各ホーニング砥石１０６を半径方向外向きに突出させてドレス用砥石１０４に接触させ、この状態でホーニング工具１０５を軸方向に往復動し、かつ回転駆動することによりホーニング砥石１０６をホーニング工具１０５に装着したままホーニング砥石１０６をドレッシングすることが知られている（特許文献１参照）。
【００１０】
一方、近年、ホーニング砥石に砥粒を青銅や鋳鉄の導電性結合部で結合したメタルボンド砥石が多く使用されるようになっている。この種のホーニング砥石のドレッシング方法として電解ドレッシング方法が種々提案されている。
【００１１】
例えば、図８に示すようにホーニングヘッド１１１に電解ドレス用の砥石ホルダ１１２を取り付け、この砥石ホルダ１１２に砥粒と導電性結合部からなるホーニング砥石１１５を固定する一方、砥石ホルダ１１２に位置決めされたホーニング砥石１１５の加工面となる外周面に所定の間隔を隔てて対向する円弧状の対向面１１３ａを有する電極１１３を配置し、流路１１３ｂを通して対向面１１３ａに水性クーラント等の導電性研削液を供給すると共に、ホーニング砥石１１５と電極１１３との間に所定の電圧を印加する電圧印加手段１１４を備えている。そして、ホーニング砥石１１５と電極１１３との間に所定の電圧を印加し、同時にホーニング砥石１１５と電極１１３との間に水性クーラント等の導電性研削液を供給してホーニング砥石１１５の外表面の導電性結合部を電解して砥粒を突出させる電解ドレッシング方法が知られている（例えば、特許文献２参照）。
【００１２】
また、図９に示すように、ターニングセンター加工機の回転チャック１２１に被削材１２２を取り付け、これに対向し往復駆動可能な図示しないチャックにメタルボンド砥石１２５を取り付けると共に、砥石１２５と対向する電極面１２４ａ及び研削液供給孔１２４ｂを有する電極１２４を備え、砥石１２５を回転して被削材１２２と電極１２４との間で反復駆動しながら砥石１２５と電極１２４との間に所定の電圧を印加し、同時に砥石１２５と電極１２４との間に研削液供給孔１２４ｂから水性クーラント等の導電性研削液を供給して電解ドレッシングと研削加工を交互に行うことも知られている（例えば、特許文献３参照）。
【００１３】
【特許文献１】特開平０７−０９６４６２号公報
【特許文献２】特開２００１−６２７２１号公報
【特許文献３】特許第２８３８３１４号公報
【発明の開示】
【発明が解決しようとする課題】
【００１４】
上記特許文献１によると、ホーニング砥石１０６のドレッシングにあたり砥石ドレス部材１０３と挿入案内ガイド１０２を反転する構造であり、ホーニング砥石１０６をドレッシングするには、挿入案内ガイド１０２と砥石ドレス部材１０３の反転及び位置決め等の追加工程、即ちホーニング砥石１０６のドレッシングのためのサイクルが必要になり、このドレッシングのためのサイクルの追加によりホーニング加工サイクルが長くなり、ホーニング加工効率に影響を及ぼすことが懸念される。また、ドレッシングの状態及びドレッシングのタイミングを、被削材Ｗの加工精度を計測しないと判断できないため、連続操業する量産ラインへの適合が困難である。
【００１５】
一方、特許文献２においては、ホーニング砥石１１５のドレッシングにあたり、ホーニングヘッド１１１に電解ドレス用の砥石ホルダ１１２を取り付け、砥石ホルダ１１２にホーニング砥石１１５を取り付けて電解ドレッシングすることから、ホーニングヘッド１１１にホーニング工具に代えて電解ドレス用の砥石ホルダ１１２を取り付けると共にホーニング工具から取り外したホーニング砥石１１５を砥石ホルダ１１２に取り付け、更にドレッシングが施された後にホーニング砥石１１５を再びホーニング工具に取り付けると共にホーニングヘッド１１１から砥石ホルダ１１２を取り外してホーニング工具を取り付ける厄介な作業を要し、ホーニング砥石１１５のドレッシングのために多くの工数が必要になり、ホーニング加工サイクルに影響し、ホーニング作業効率の低下を招くことが懸念される。
【００１６】
更に、特許文献３によると、砥石１２５を回転して被切削材１２２と電極１２４との間で反復駆動しながら砥石１２５と電極１２４との間に所定の電圧を印加し、同時に砥石１２５と電極１２４との間に水性クーラント等の導電性研削液を供給して電解ドレッシングと切削加工を交互に行うことから、油性クーラント等の弱導電性ないし非導電性研削液を使用する仕上研削加工等にあっては、電解ドレッシングにあたり研削液に微弱な電流しか流れず、電解電流が不安定、或いは電流が流れなくなる等の原因によって砥石１２５に対する電解ドレッシング能力が著しく低下し、電解ドレッシングが不可能になることが懸念される。
【００１７】
従って、かかる点に鑑みなされた本発明の目的は、弱導電性ないし非導電性研削液の使用による研削が可能でかつ作業効率に優れた電解ドレッシング研削方法及び電解ドレッシング研削装置を提供することにある。
【課題を解決するための手段】
【００１８】
上記目的を達成する請求項１に記載の電解ドレッシング研削方法の発明は、砥粒と該砥粒を固定する導電性結合部とからなる砥石を工具に装着し、弱導電性ないし非導電性研削液を供給しつつ上記砥石により被削材を研削する加工時間と非加工時間とを繰り返して連続的に順次被削材を研削する研削加工サイクルを有し、上記非加工時間において上記砥石と電極とを導電性液体を存在させる間隔を隔てて対向させ、上記導電性液体の存在下で砥石と電極に電圧を印加して砥石を電解ドレッシングすることを特徴とする。
【００１９】
この発明によると、油性クーラント等の弱導電性ないし非導電性研削液を供給しつつ砥石を備えた工具により研削する加工時間と非加工時間を繰り返して連続的に被削材を研削する一方、非加工時間において砥石と電極とを水性クーラント等の導電性液体を介在して対向させて砥石と電極に電圧を印加して砥石を電解ドレッシングすることから、弱導電性ないし非導電性研削液の使用による研削を行う場合であっても電解ドレッシングが可能であり、砥石の過剰な摩耗が抑制されて弱導電性ないし非導電性研削液を使用した砥石による安定した品質の研削加工が可能になる。また、電解ドレッシングは非加工時間において極めて短時間で行え、加工サイクルに影響することなく効率的に実行することができ作業効率に優れる。
【００２０】
上記目的を達成する請求項２に記載の電解ドレッシング研削方法の発明は、砥粒と該砥粒を固定する導電性結合部とからなる砥石を装着した工具と、被削材を保持する被削材保持部及び弱導電性ないし非導電性研削液を供給する研削液供給手段を備えた加工部と、導電性液体を貯留する液槽と該液槽内に配置された電極と該電極と間隔を隔てて対向配置された砥石に電圧を印加する電圧印加手段とを備えた電解ドレッシング部とを備え、上記加工部で弱導電性ないし非導電性研削液を供給しつつ上記砥石で被削材保持部に保持された被削材を研削する加工時間と非加工時間とを繰り返して連続的に順次被削材を研削する研削加工サイクルを有し、上記非加工時間において上記電解ドレッシング部で導電性液体を存在させて上記電極と砥石とを間隔を隔てて対向させ、かつ上記砥石と電極に電圧を印加して砥石を電解ドレッシングすることを特徴とする。
【００２１】
この発明によると、加工部で油性クーラント等の弱導電性ないし非導電性研削液を供給しつつ工具に装着された砥石により被削材保持部に保持された被削材に研削を施す加工時間と非加工時間とを繰り返して連続的に被削材に研削する一方、非加工時間に電解ドレッシング部において、水性クーラント等の導電性液体を存在させて対向する電極と砥石とに電圧を印加して砥石を電解ドレッシングすることから、弱導電性ないし非導電性研削液の使用による研削を行う場合であっても電解ドレッシングが可能であり、砥石の過剰な摩耗が抑制されて弱導電性ないし非導電性研削液を使用した砥石による安定した品質の研削加工が可能になる。また、電解ドレッシングは非加工時間において極めて短時間で行え、加工サイクルに影響することなく効率的に実行することができ作業効率に優れる。
【００２２】
請求項３に記載の発明は請求項１または２の電解ドレッシング研削方法において、上記導電性液体は、水性クーラントであることを特徴とする。
【００２３】
この発明は、導電性液体の具体的を示すもので、導電性液体として水性クーラントを用いることで、容易に対処することができて汎用性に優れ、かつ、ホーニング工具に悪影響を与えることなく実現できる。
【００２４】
上記目的を達成する請求項４に記載の電解ドレッシング研削装置の発明は、砥粒と該砥粒を固定する導電性結合部とからなる砥石を装着した工具と、被削材を保持する被削材保持部及び弱導電性ないし非導電性研削液を供給する研削液供給手段を備え、弱導電性ないし非導電性研削液を供給しつつ被削材保持部に保持された被削材を上記砥石により研削する加工時間と非加工時間とを繰り返して連続的に順次被削材を研削する加工部と、導電性液体を貯留する液槽と該液槽内に配置された電極と該電極と間隔を隔てて対向配置された砥石に電圧を印加する電圧印加手段とを備え、上記非加工時間において導電性液体を存在させて上記電極と砥石とを間隔を隔てて対向させ、かつ砥石と電極に電圧を印加して砥石を電解ドレッシングする電解ドレッシング部とを備えたことを特徴とする。
【００２５】
この発明によると、加工部において研削液供給手段により油性クーラント等の弱導電性ないし非導電性研削液を供給しつつ工具に装着された砥石により被削材保持部に保持された被削材を研削する加工時間と非加工時間とを繰り返して連続的に被削材を研削し、非加工時間に電解ドレッシング部において水性クーラント等の導電性液体を存在させて電極と砥石に電圧を印加して砥石を電解ドレッシングすることから、弱導電性ないし非導電性研削液の使用による研削を行う場合であっても電解ドレッシングが可能であり、砥石による研削能力の過剰な低下が抑制されて加工部における弱導電性ないし非導電性研削液を使用した砥石による安定した品質の研削加工が可能になる。また、電解ドレッシングは非加工時間において極めて短時間で行え、加工サイクルに影響することなく効率的に実行することができ作業効率に優れる。
【００２６】
請求項５に記載の発明は、請求項４の電解ドレッシング研削装置において、上記加工時間を計測する加工時間計測手段を有し、加工時間が予め設定された閾値に達したときに、上記電解ドレッシングすることを特徴とする。
【００２７】
この発明は、研削により砥粒が摩耗すると研削能力が次第に低下して加工時間が次第に長くなることに着目してなされたものであって、加工時間が予め設定された閾値に達したときに砥石を電解ドレッシングすることによって砥石の研削能力が過剰に低下することなく、加工部における弱導電性ないし非導電性研削液を使用した砥石による安定した品質の研削加工が可能になる。また、電解ドレッシングにより砥石の過剰な摩耗が抑制されるため、加工時間が短縮されて加工サイクルの効率化が図れる。
【００２８】
請求項６に記載の発明は、請求項４の電解ドレッシング研削装置において、予め設定された非加工時間毎に上記電解ドレッシングすることを特徴とする。
【００２９】
この発明によると、予め設定された非加工時間毎に電解ドレッシングすることにより、砥石の研削能力が過剰に低下することなく、加工部における弱導電性ないし非導電性研削液を使用した砥石による安定した品質の研削加工が可能になる。また、電解ドレッシングにより砥石の過剰な摩耗が抑制されるため、加工時間が短縮されて加工サイクルの効率化が図れる。
【００３０】
請求項７に記載の発明は、請求項４〜６のいずれか１項の電解ドレッシング研削装置において、上記工具は、ホーニングヘッドに支持されて回転駆動されるホーニング工具本体と該ホーニング工具本体の外周に放射状に配置された角形棒状の上記砥石とを備えたホーニング工具であって、上記電極は、上方からホーニングヘッドに支持されて下降するホーニング工具本体及び砥石の挿入を許容し、かつ、各砥石と間隔を隔てて電極面が対向する円筒状であることを特徴とする。
【００３１】
この発明は、工具をホーニングヘッドに設けられるホーニング工具本体とホーニング工具本体の外周に放射状に配置された角形棒状の砥石とを備えたホーニング工具に限定したものであって、電解ドレッシング部の電極をホーニング工具に合わせて円筒形状の具体的形状に限定したものである。
【００３２】
請求項８に記載の発明は、請求項７の電解ドレッシング研削装置において、上記ホーニング工具は、ホーニングヘッドに上部が支持されて回転軸に沿って延在する円筒状で外周に半径方向に貫通して開口する複数のホーニングシューガイド穴を備えたホーニング工具本体と、上記各ホーニングシューガイド穴に半径方向に摺動可能に嵌合するホーニングシューと、該各ホーニングシューの外表面に配設された上記砥石と、ホーニング工具本体内に配設されて上記ホーニングシューを半径方向に押動する拡縮バーとを備え、上記ホーニング工具本体が鉄材によって形成され、ホーニングシューがステンレス材によって形成されたことを特徴とする。
【００３３】
この発明は、ホーニング工具の具体的構成を示すもので、ホーニング工具本体を一般のホーニング工具と同様な導電性の鉄材にすることで汎用性が得られ、かつ安価にできると共に、ホーニングシューを電解ドレッシングの際の電気分解による発錆が抑制できるステンレス材にすることによってホーニング工具本体のホーニングシューガイド穴に対するホーニングシューの動きの低下が回避できる。
【００３４】
請求項９に記載の発明は、請求項４〜８のいずれか１項の電解ドレッシング研削装置において、上記導電性液体は、水性クーラントであることを特徴とする。
【００３５】
この発明は、導電性液体の具体的を示すもので、導電性液体として水性クーラントを用いることで、容易に対処することができて汎用性に優れ、かつ、ホーニング工具に悪影響を与えることなく実現できる。
【発明の効果】
【００３６】
本発明によると、弱導電性ないし非導電性研削液を供給しつつ砥石を備えた工具により研削する加工時間と非加工時間を繰り返して連続的に被削材を研削する一方、非加工時間において砥石と電極とを導電性液体を介在して対向させて砥石と電極に電圧を印加して砥石を電解ドレッシングすることにより、弱導電性ないし非導電性研削液の使用による研削を行う場合であっても電解ドレッシングが可能であり、砥石の過剰な摩耗が抑制されて弱導電性ないし非導電性研削液を使用した砥石による安定した品質の研削加工が可能になる。また、電解ドレッシングは非加工時間において極めて短時間で行え、加工サイクルに影響することなく効率的に実行することができ作業効率に優れる。
【発明を実施するための最良の形態】
【００３７】
以下、本発明の電解ドレッシング研削方法及び電解ドレッシング研削装置の実施の形態をホーニング加工方法及びホーニング装置を例に図１乃至図６を参照して説明する。
【００３８】
図１は、ホーニング装置の概要説明図であり、図２は工具であるホーニング工具１０の構成図である。ホーニング工具１０は、主軸モータ等を供えた駆動装置となるホーニングヘッド１に揺動可能に吊り下げられ、ホーニングヘッド１により上下動かつ鉛直な回転軸Ｚを中心に回転駆動可能に構成されている。このホーニングヘッド１及びホーニング工具１０は、図１に示すエンジンのシリンダボア等、ホーニング加工する円筒内面Ｗａを有する被削材Ｗに研削、即ちホーニング加工を施す加工部Ｉと、電解ドレッシング部ＩＩとの間で移動する。
【００３９】
ホーニング工具１０は、図２に示すと共に図３に図２のＡ矢視図を示すように、ホーニングヘッド１に上端が支持された中空円筒状のホーニング工具本体１１を有している。ホーニング工具本体１１の外周に回転軸Ｚの延在方向に沿って延在する複数、本実施の形態では１２個のホーニングシューガイド穴１２が等間隔で開口し、各ホーニングシューガイド穴１２に摺動案内されて回転軸Ｚに対して接離する半径方向に移動可能に第１ホーニングシュー１３Ａと第２ホーシングシュー１３Ｂが交互に嵌合して装着されている。
【００４０】
第１ホーニングシュー１３Ａ及び第２ホーニングシュー１３Ｂは、外端面に回転軸Ｚ方向に沿って延在する砥石装着溝１３ａが形成され、両側面１３ｂがホーニングシューガイド穴１２の端面１２ｂに摺動自在に当接するブロック状であって、外周面の上端及び下端にそれぞれ係合溝１３ｃ及び１３ｄが形成されている。
【００４１】
第１ホーニングシュー１３Ａの内端面の上部範囲及び下部範囲にそれぞれ上方から下方に移行するに従って回転軸Ｚに漸次接近する上部テーパ面１３Ａａ及び下部テーパ面１３Ａｂが形成されている。第２ホーニングシュー１３Ｂの内端面の上部範囲及び下部範囲にそれぞれ上方から下方に移行するに従って回転軸Ｚに漸次接近する上部テーパ面１３Ｂａ及び下部テーパ面１３Ｂｂが形成されている。なお、第１ホーニングシュー１３Ａ及び第２ホーニングシュー１３Ｂの各係合溝１３ｃ及び１３ｄには、縮径付勢手段となる環状のスプリングバンド１４ａ、１４ｂが装着され、スプリングバンド１４ａ及び１４ｂによって各第１ホーニングシュー１３Ａ及び第２ホーニングシュー１３Ｂを回転軸Ｚ方向、即ち半径方向内向きの縮径方向に付勢している。
【００４２】
第１ホーニングシュー１３Ａ及び第２ホーミングシュー１３Ｂの各砥石装着溝１３ａに回転軸Ｚ方向に沿って延在するブロック状のホーニング砥石（砥石）２０が取り付けられている。このホーニング砥石２０は、例えば、ダイヤモンド、ＣＢＮ（立方晶窒化硼素）、結晶質の酸化アルミニウム、炭化珪素等の砥粒を青銅や鋳鉄からなる導電性結合部で結合したメタルボンド砥石によって構成されている。
【００４３】
また、ホーニング工具本体１１の外周に等間隔で回転軸Ｚ方向に沿って延在する複数のホーニングガイド部材取付溝１１ａが形成され、ホーニングガイド部材取付溝１１ａに取付部材１５を介してセラミック等からなる矩形状で回転軸Ｚ方向に延在するホーニングガイド部材１６が取り付けられている。回転軸Ｚから各ホーニングガイド部材１６の外周面１６ａまでの距離は一定に形成されている。更にホーニングガイド部材１６の外周面１６ａと加工面との隙間を空気圧で精密測定する図示しないエアーマイクロメータ用のエアー通路１１ｂがホーニング工具本体１１内に穿設されてホーニングガイド部材１６の外周面１６ａに開口している。
【００４４】
ホーニング工具本体１１内を貫通して第１ホーニングシュー１３Ａの上部テーパ面１３Ａａ及び下部テーパ面１３Ａｂに摺接可能に接し、下方に移行するに従って回転軸Ｚに漸次接近する上部テーパ面１７Ａａ及び下部テーパ面１７Ａｂが形成された第１拡縮バー１７Ａがホーニング工具本体１１内に配置されている。また、第1拡縮バー１７Ａに結合されて第２ホーニングシュー１３Ｂの上部テーパ面１３Ｂａ及び下部テーパ面１３Ｂｂに摺接可能に接し、下方に移行するに従って回転軸Ｚに漸次接近する上部テーパ面１７Ｂａ及び下部テーパ面１７Ｂｂが形成された第２拡縮バー１７Ｂがホーニング工具本体１１内に配置されている。
【００４５】
この第１拡縮バー１７Ａ及び第２拡縮バー１７Ｂはホーニングヘッド１内に配設された図示しない昇降動作機構によって上方に牽引及びこの牽引が解除される。また、第1拡縮バー１７Ａ及び第２拡縮バー１７Ｂは、ホーニング工具本体１１内に配設されたスプリング１８によって下方に常時付勢されている。
【００４６】
このホーニングヘッド１の昇降動作機構による牽引解除によりスプリング１８の付勢によって第１拡縮バー１７Ａの上部テーパ面１７Ａａ及び下部テーパ面１７Ａｂがそれぞれ第１ホーニングシュー１３Ａの上部テーパ面１３Ａａ及び下部テーパ面１３Ａｂに圧接して各第１ホーニングシュー１３Ａを中心軸Ｚから離れる半径方向外向きに押動する。同様に、第２拡縮バー１７Ｂの上部テーパ面１７Ｂａ及び下部テーパ面１７Ｂｂがそれぞれ第２ホーニングシュー１３Ｂの上部テーパ面１３Ｂａ及び下部テーパ面１３Ｂｂに圧接して各第２ホーニングシュー１３Ｂを中心軸Ｚから離れる半径方向外向きに押動する。
【００４７】
一方、スプリング１８の付勢に抗して昇降動作機構により第１拡縮バー１７Ａ及び第２拡縮バー１７Ｂを上方に牽引することにより、第１拡縮バー１７Ａの上部テーパ面１７Ａａ及び下部テーパ面１７Ａｂによる第１ホーニングシュー１３Ａの上部テーパ面１３Ａａ及び下部テーパ面１３Ａｂの押圧が解除されると共に、第２拡縮バー１７Ｂの上部テーパ面１７Ｂａ及び下部テーパ面１７Ｂｂによる第２ホーニングシュー１３Ｂの上部テーパ面１３Ｂａ及び下部テーパ面１３Ｂｂの押圧が解除される。これら第１拡縮バー１７Ａ及び第２拡縮バー１７Ｂによる押圧が解除された各第１ホーニングシュー１３Ａ及び第２ホーニングシュー１３Ｂは、スプリングバンド１４ａ及び１４ｂによって中心軸Ｚ方向、即ち縮径方向に移動する。
【００４８】
なお、ホーニング工具１０の第１拡縮バー１７Ａ、第２拡縮バー１７Ｂとホーニングヘッド１との間は絶縁処理が施され、ホーニング工具本体１１に図２に示すように電極３９が設けられている。この電極３９と各砥石２０はホーニング工具本体１１及び第１ホーニングシュー１３Ａ、第２ホーニングシュー１３Ｂを介して導電可能に接続される。
【００４９】
ここで、ホーニング工具本体１１、第１拡縮バー１７Ａ、第２拡縮バー１７Ｂが導電性の鉄材の場合、後述する電解ドレッシングの際の電気分解による発錆によって第１ホーニングシュー１３Ａ及び第２ホーニングシュー１３Ｂが各ホーニングシューガイド穴１２に対する摺動、即ち動きの低下を招くのを回避するために第１ホーニングシュー１３Ａ及び第２ホーニングシュー１３Ｂを同じ導電性材でかつ耐酸化性に優れたステンレス材によって形成することが好ましい。同様にスプリングバンド１４ａ、１４ｂも耐酸化性に優れたステンレス材やゴム製のＯリングにより構成することが好ましい。更に、ホーニング工具本体１１の外表面に絶縁性塗料を塗布して防錆を図ることが好ましい。また、ホーニング工具本体１１、第１拡縮バー１７Ａ、第２拡縮バー１７Ｂを鉄材によって形成することによって製造コストの低減が得られると共に、既存のホーニング装置のホーニング工具本体との汎用性が得られる。
【００５０】
図４は、被削材Ｗの円筒内面Ｗａにホーニング加工を施す加工部Ｉの概要を示す図である。加工部Ｉには被削材Ｗを位置決め保持する図示しない被削材保持部、被削材保持部の上方に配置されて上方から下降するホーニング工具本体１１を被削材保持部に保持された被削材Ｗの円筒内面Ｗａ内に誘導案内する筒状の挿入案内ガイド２５を備え、更に加工面となる被削材Ｗの円筒内面Ｗａに、例えば油性クーラント等の弱導電性ないし非導電性研削液を供給する研削液供給手段が配置されている。すなわち、加工部Ｉにおいて、油性クーラント等の弱導電性ないし非導電性研削液を使用する仕上研削加工を行う。
【００５１】
この加工部Ｉにおいて、搬入された被削材Ｗを被削材保持部に保持し、ホーニングヘッド１の昇降動作機構によってホーニング工具１０の第１拡縮バー１７Ａ及び第２拡縮バー１７Ｂを上方に牽引して第１ホーニングシュー１３Ａ及び第２ホーニングシュー１３Ｂを中心軸Ｚ方向、即ち縮径方向に移動した縮径状態のホーニング工具１０を上方から挿入案内ガイド２５によって誘導しつつ被削材Ｗの円筒内面Ｗａ内に挿入する。この円筒内面Ｗａ内にホーニング工具本体１１を挿入した状態で油性クーラント等の弱導電性ないし非導電性研削液を供給しつつホーニング工具１０を回転しながら回転軸Ｚ方向に上下動させ、かつ昇降動作機構によるホーニング工具１０の第１拡縮バー１７Ａ及び第２拡縮バー１７Ｂの牽引を解除する。
【００５２】
この牽引の解除によりスプリング１８の付勢力によって第１拡縮バー１７Ａ及び第２拡縮バー１７Ｂが下降して第１拡縮バー１７Ａの上部テーパ面１７Ａａ及び下部テーパ面１７Ａｂがそれぞれ第１ホーニングシュー１３Ａの上部テーパ面１３Ａａ及び下部テーパ面１３Ａｂに圧接して各第１ホーニングシュー１３Ａを中心軸Ｚから離れる半径方向外向きに押動する。同様に、第２拡縮バー１７Ｂの上部テーパ面１７Ｂａ及び下部テーパ面１７Ｂｂがそれぞれ第２ホーニングシュー１３Ｂの上部テーパ面１３Ｂａ及び下部テーパ面１３Ｂｂに圧接して各第２ホーニングシュー１３Ｂを中心軸Ｚから離れる半径方向外向き押動して各ホーニング砥石２０の外表面２１が被削材Ｗの円筒内面Ｗａに接触し、予め設定された接触圧力でホーニング砥石２０によって円筒内面Ｗａを研削、即ちホーニング加工を開始する。
【００５３】
ホーニング加工しつつエアーマイクロメータによりホーニングガイド部材１６の外周面１６ａと加工面となる被削材Ｗの円筒内面Ｗａまでの隙間を検出し、ホーニングガイド部材１６の外周面１６ａと加工面との隙間が所定値に達すると、昇降動作機構により第１拡縮バー１７Ａ及び第２拡縮バー１７Ｂを上方に牽引し、第１拡縮バー１７Ａの上部テーパ面１７Ａａ及び下部テーパ面１７Ａｂによる第１ホーニングシュー１３Ａの上部テーパ面１３Ａａ及び下部テーパ面１３Ａｂの押圧を解除すると共に、第２拡縮バー１７Ｂの上部テーパ面１７Ｂａ及び下部テーパ面１Ｂｂによる第２ホーニングシュー１３Ｂの上部テーパ面１３Ｂａ及び下部テーパ面１３Ｂｂの押圧を解除する。これにより、各第１ホーニングシュー１３Ａ及び第２ホーニングシュー１３Ｂは、スプリングバンド１４ａ及び１４ｂによって中心軸Ｚ方向、即ち縮径方向に移動して各ホーニング砥石２０が加工面である被削材Ｗの円筒内面Ｗａから離れてホーニング加工が終了する。このホーニング加工開始からホーニング加工終了までが加工時間となる。
【００５４】
ホーニング加工が終了すると、ホーニング工具１０の回転及び回転軸Ｚ方向の上下動を停止し、ホーニングヘッド１を上昇させてホーニング工具本体１１を被削材Ｗの円筒内面Ｗａ内から挿入案内ガイド２５の上方に退避させる。しかる後、ホーニング加工された被削材Ｗを被削材保持部から搬出し、次のホーニング加工が施される被削材Ｗを搬入して被削材保持部に保持する。即ち、ホーニング加工終了から次のホーニング開始までの非加工時間に被削材の搬出及び搬入が行われる。
【００５５】
これら搬入された被削材Ｗを被削材保持部に保持する工程からホーニング加工された被削材Ｗを被削材保持部から搬出する工程、即ち加工時間と非加工時間を順次繰り返す研削加工サイクルによって連続的に順次被削材Ｗにホーニング加工することができる。
【００５６】
この研削加工サイクルのタイムチャートを図６に示す。図６において横軸は時間であり、上下ストロークはホーニングヘッド１によるホーニング工具１０の上昇及び下降動作、主軸モータの「入」，「切」はホーニングヘッド１即ちホーニング工具１０の回転と停止を示している。また、これに対応して図１０は、ホーニング砥石２０の拡径及び縮径動作を示しており、ホーニングヘッド１が上昇位置における非加工時間に被削材Ｗの搬入及び搬出が行われる。
【００５７】
この研削加工サイクルにおいて加工時間と非加工時間を繰り返すことにより、次第に各ホーニング砥石２０の砥粒の摩耗により研削能力が低下し、各加工時間が漸次長くなる。この加工時間を計測する加工時間計測手段を設け、加工時間が予め設定された閾値に達したときに、即ち砥粒の摩耗により研削能力が設定レベルまで低下したときに、非加工時間においてホーニング砥石２０を電解ドレッシングして加工精度を確保する。
【００５８】
図５は、ホーニング工具１０のホーニング砥石２０を電解ドレッシングする電解ドレッシング部ＩＩの概要を示す図である。
【００５９】
電解ドレッシング部ＩＩには、底部３２及び周壁３３を有して上方が開放され、導電性液体として導電性に優れる導電性研削液例えば水性クーラント４０を貯留する液槽３１を供え、底部３２にホーニング工具本体１１の下端が載置されてホーニング工具１０を位置決め保持する絶縁材で形成されたホーニング工具保持部３５が設けられている。
【００６０】
更に、底部３２にホーニング工具保持部３５を囲むと共に上方が開放された円筒状の絶縁材で形成された電極保持部３６が立設されている。電極保持部３６は  液槽３１内の水性クーラント４０に埋没する高さを有し外周には、液槽３１内の水性クーラント４０の流入及び流出を図る複数の貫通孔３６ｂが穿設されている。
【００６１】
電極保持部３６の内周面３６ａに沿う円筒状の電極面３７ａ及び電極保持部３６の頂端にボルトによって形成された端子３８によって固定されるフランジ部３７ｂを有する電極としての電解インプロセスドレッシング用電極（以下、ＥＬＩＤ用電極）３７が設けられている。ＥＬＩＤ用電極３７は例えば鉄製であって、端子３８が図示しない電圧印加手段の負極（−極）に接続される。
【００６２】
この電極保持部３６の内周面３６ａに沿って配設されるＥＬＩＤ用電極３７の電極面３７ａは、上方からホーニングヘッド１に支持されて下降するホーニング工具本体１１及び砥石２０の挿入を許容し、かつ、各砥石２０と間隔を隔てて対向する円筒状であって、ホーニング工具保持部３５に載置されて位置決めされたホーニング工具１０に配設された各ホーニング砥石２０の外表面２１と対向して水性クーラント４０の介在を許容する隙間、例えば１〜５ｍｍ程度が形成される内径を有し、かつホーニング砥石２０の長さより若干大きな上下方向の長さを有している。
【００６３】
ホーニング工具１０を加工部Ｉからホーニングヘッド１の移動により電解ドレッシング部ＩＩのホーニング工具保持部３５の上方に移動し、ホーニングヘッド１を回転軸Ｚに沿って下降すると、ホーニング工具１０が下降して電極保持部３６内に挿入され、ホーニング工具保持部３５上に位置決め載置される。このホーニング工具保持部３５に位置決め載置されたホーニング工具１０は、各砥石２０の外表面２１が水性クーラント（導電性液体）４０を介在させてＥＬＩＤ用電極３７の電極面３７ａと対向する。また、ホーニングヘッド１の上昇によってホーニング工具１０が電極保持部３６内から上方に抜け出し、ホーニングヘッド１の移動によって加工位置Ｉに復帰する。
【００６４】
一方、ホーニング工具１０は、加工部Ｉから電解ドレッシング部ＩＩのホーニング工具保持部３５の上方への移動に伴って、ホーニング工具本体１１に設けられた電極３９が、電圧印加手段の正極（＋極）に接続され、また、ホーニング工具保持部３５の上方から加工部Ｉへの移動に伴って電極３９が電圧印加手段の正極から切離されるように構成されている。
【００６５】
そして、加工部Ｉからホーニングヘッド１の移動によりホーニング工具１０を電解ドレッシング部ＩＩのホーニング工具保持部３５の上方に移動にすると、その移動によりホーニング工具１０のホーニング工具本体１１に設けられた電極３９が電圧印加手段の正極に接続される。
【００６６】
この電極３９が電圧供給手段の正極に接続された状態でホーニングヘッド１を回転軸Ｚに沿って下降し、ホーニング工具１０を下降させて電極保持部３６内に挿入してホーニング工具保持部３５上に位置決め載置する。ホーニング工具保持部３５上に位置決めされたホーニング工具１０は、各ホーニング砥石２０の外表面２１が水性クーラント（導電性液体）４０を介在してＥＬＩＤ用電極３７の電極面３７ａと対向する。
【００６７】
このホーニング工具保持部３５にホーニング工具１０が位置決め保持された状態で、ＥＬＩＤ用電源から予め設定されたドレッシング時間だけＥＬＩＤ用電極３７に負電圧を印加すると共に、電圧印加手段により電極３９からホーニング工具本体１１及びホーニングシュー１３Ａ、１３Ｂを介して各砥石２０に正電圧を印加し、電解作用により各ホーニング砥石２０の外表面２１における導電性結合部を溶解させて電解ドレッシングする。この電解ドレッシングにあたり、ＥＬＩＤ用電極３７の電極面３７ａとホーニング砥石２０の外表面２１との間に介在する水性クーラント４０が導電性に優れることから安定した電解ドレッシングが得られる。この電解ドレッシング時間は電解電圧、砥粒突出量及び導電性結合部の材質等によって決定されるが数秒以内に設定できる。また、電解電圧、電解ドレッシング時間により砥粒の突出量を最適化できる。
【００６８】
ホーニング砥石２０の電解ドレッシングが終了すると、ホーニングヘッド１の上昇によってホーニング工具１０が電極保持部３６内から上方に抜け出し、ホーニングヘッド１の移動によって加工部Ｉに復帰させる。そして、ホーニング工具保持部３５の上方から加工部Ｉへの移動に伴ってホーニング工具１０の電極３９がＥＬＩＤ用電源の正極から分離される。この電解ドレッシングに要する時間は十分短く、ホーニング加工サイクルに影響することはない。この電解ドレッシングのタイミングを図６に示す。
【００６９】
従って、本実施の形態によると、加工部Ｉにおいて油性クーラント等の弱導電性ないし非導電性研削液を使用してホーニングヘッド１に取り付けられたホーニング工具１０によるホーニング加工を繰り返し、ホーニング砥石２０が摩耗等により研削能力が低下して加工時間が予め設定された閾値を越えた際に、ホーニングヘッド１と共にホーニング工具１０を電解ドレッシング部ＩＩに移動して電解ドレッシングが可能な導電性に優れる水性クーラント（導電性液体）を使用してホーニング砥石２０に電解ドレッシングを施すことにより、弱導電性ないし非導電性研削液の使用による研削を行う場合であっても電解ドレッシングが可能となって、面粗度のバラツキのない安定した品質のホーニング加工か可能になる。また、ホーニング砥石２０の過剰な摩耗が抑制されて加工時間の短縮に伴い作業効率が向上する。
【００７０】
また、電解ドレッシング部ＩＩにおける電解ドレッシングがホーニングヘッド１にホーニング工具１０を取り付けた状態で、かつ、極めて短時間で被削材Ｗの搬入及び搬出等の非加工時間に設定することができ、ホーニング加工サイクルに影響することなく電解ドレッシングが可能になる。
【００７１】
さらに、導電性液体として水性クーラントを用いることで、容易に対処することができて汎用性に優れ、かつ、ホーニング工具に悪影響を与えることなく実現することができる。
【００７２】
なお、本発明は上記実施の形態に限定されることなく発明の趣旨を逸脱しない範囲で種々変更可能である。例えば、上記実施の形態ではホーニング加工に要する加工時間を計測してホーニング砥石２０のドレッシングタイミングを設定したが、ホーニング砥石２０の摩耗に伴って研削抵抗が漸次増大することに着目し、研削抵抗が予め設定された閾値を越えた際に電解ドレッシングを施すようにドレッシングタイミングを設定することも、或いは予め設定された非加工時間毎に電解ドレッシングを施すようにドレッシングタイミングを設定することもできる。予め設定された非加工時間毎に電解ドレッシングを行うことで、砥石の研削能力が過剰に低下することなく、加工部における弱導電性ないし非導電性研削液を使用した砥石による安定した品質の研削加工が可能になる。また、電解ドレッシングにより砥石の過剰な摩耗が抑制されるため、加工時間が短縮されて加工サイクルの効率化を図れる。
【００７３】
また、上記実施の形態ではホーニング加工を例に説明したが、本発明は、ホーニング加工に限定されず、勿論、ホーニング砥石に限らず、砥石は電解ドレッシング可能な砥石であれば良く、被削材を研削する加工時に弱導電性ないしは非導電性の研削液を用い、砥粒と砥粒を固定する導電性結合部とからなる砥石を使用する超仕上げ等他の研削加工における電解ドレッシング研削方法及び電解ドレッシング研削装置に適用することもできる。
【００７４】
さらに、上記実施の形態では導電性液体として水性クーラント等の導電性研削液を用いているが、これに限定されず、適宜の導電性液体を用い得る。
【図面の簡単な説明】
【００７５】
【図１】本発明の実施の形態に係るホーニング装置の概要説明図である。
【図２】ホーニング工具の説明図である。
【図３】図２のＡ矢視図である。
【図４】加工部の概要を示す図である。
【図５】電解ドレッシング部の概要を示す図である。
【図６】研削加工サイクルのタイムチャートである。
【図７】従来のホーニング砥石のドレッシング手段の模式図である。
【図８】従来のホーニング砥石の電解ドレッシング手段の模式図である。
【図９】従来のホーニング砥石の電解ドレッシング手段の模式図である。
【符号の説明】
【００７６】
Ｉ        加工部
ＩＩ      電解ドレッシング部
１        ホーニングヘッド
１０      ホーニング工具（工具）
１１      ホーニング工具本体
１２    ホーニングシューガイド穴
１３Ａ、１３Ｂ    第１ホーニングシュー、第２ホーニングシュー（ホーニングシュー）
１５      取付部材
１７Ａ、１７Ｂ      第１拡縮バー、第２拡縮バー（拡縮バー）
２０      ホーニング砥石（砥石）
２１      外表面
３１      液槽
３７      電解インプロセスドレッシング用電極（電極）
３７ａ    電極面
４０      水性クーラント（導電性液体）
Ｗ        被削材
【図１】
2008055557.tif 000003
【図２】
2008055557.tif 000004
【図３】
2008055557.tif 000005
【図４】
2008055557.tif 000006
【図５】
2008055557.tif 000007
【図６】
2008055557.tif 000008
【図７】
2008055557.tif 000009
【図８】
2008055557.tif 000010
【図９】
2008055557.tif 000011